(57)【要約】【課題】環境下で生分解する材料を主に用いることにより、ゴミの減量化や海中の生態系への影響を減じたりすることができ、環境への負荷の低いラベルを提供することを目的とする。【解決手段】セロファンからなる基材層の両面に接着層を介して防湿層を有し、防湿層は、ポリアミド系樹脂、硝化綿系樹脂、及びポリ塩化ビニリデン系樹脂から選ばれる少なくとも一種を含有し、透湿度が１０００ｇ／ｍ２・２４ｈ以下であり、防湿層の総塗工量が、１．０ｇ／ｍ２以上、７．０ｇ／ｍ２以下であるラベルを用いる。【選択図】図１
2020140164.tif 000002
【特許請求の範囲】
【請求項１】
セロファンからなる基材層の両面に接着層を介して防湿層を有することを特徴とするラベル。
【請求項２】
前記防湿層がポリアミド系樹脂、硝化綿系樹脂、及びポリ塩化ビニリデン系樹脂から選ばれる少なくとも一種を含有する層であることを特徴とする請求項１に記載のラベル。
【請求項３】
透湿度が１０００ｇ／ｍ２・２４ｈ以下であることを特徴とする請求項１又は２に記載のラベル。
【請求項４】
前記防湿層の総塗工量が、１．０ｇ／ｍ２以上、７．０ｇ／ｍ２以下であることを特徴とする請求項１〜３のいずれか１項に記載のラベル。
【発明の詳細な説明】
【技術分野】
【０００１】
この発明は、容器等に装着されるラベルに関する。
【背景技術】
【０００２】
飲料、調味料、ジャム等を入れたボトルや瓶等の容器には、一般的に、内容を表示するラベルが取り付けられている。このラベルとしては、容器に接着剤等で貼着するラベルや、熱収縮性フィルムを容器胴部に巻きつけ、熱収縮させることにより密着させるラベル（特許文献１）や、ラベルを構成するフィルムの一端を容器胴部に接着させ、このフィルムを容器の周囲を一周させ、フィルムの他端でフィルム同士を接着させることにより、容器胴部に巻き付けたラベルが知られている（特許文献２）。
【０００３】
ところで、最近、環境的な観点から、石油製品の処理の問題が指摘されている。例えば、プラスチック製のラベルや容器は、使用後、棄却されることが多く、その処理が問題となる場合がある。具体的には、包装用プラスチックとして、ポリオレフィン系樹脂、ポリエチレンテレフタレート（ＰＥＴ）等が用いられているが、これらは燃焼時の発熱量が多く、燃焼処理中に燃焼炉を傷める恐れがある。また、これらを埋め立て処理することも考えられるが、その化学的、生物的安定性のためほとんど分解せず残留し、埋立地の寿命を短くする等の問題がある。さらに、これらが海洋投棄されると、その化学的、生物的安定性から、そのまま海中で微細化し、浮遊するため、海中の生態系に影響を及ぼすおそれがある。
【０００４】
これに対し、ラベルに生分解性を有する樹脂、例えばセロファン等を用いることが考えられる。セロファンを用いたラベルとして、特許文献３に記載のラベルがあげられる。
【先行技術文献】
【特許文献】
【０００５】
【特許文献１】特開２０１２−０３２６５７号公報
【特許文献２】特開２００７−１０８３０７号公報
【特許文献３】特開２０１８−０４７９２６号公報
【発明の概要】
【発明が解決しようとする課題】
【０００６】
しかしながら、特許文献３に記載のラベルは、セロファンが用いられているものの、基材として、ポリオレフィン系樹脂等が用いられている。このため、環境への負荷に対する問題を解決したとは言い難い。なお、特許文献３でセロファンが使用されているのは、ラベル表面に水分が付着したときにセロファン層で吸収させ、結露が生じるのを防止するためである。
【０００７】
そこでこの発明は、環境下で生分解する材料を主に用いることにより、ゴミの減量化や海中の生態系への影響を減じたりすることができ、環境への負荷の低いラベルを提供することを目的とする。
【課題を解決するための手段】
【０００８】
本発明者が検討を行った結果、ラベルの基材層として、生分解性を有するセロファンを用いることにより、前記課題を解決することができることを見出し、本発明を完成させた。
すなわち、本発明は以下を要旨とする。
【０００９】
［１］セロファンからなる基材層の両面に接着層を介して防湿層を有することを特徴とするラベル。
［２］前記防湿層がポリアミド系樹脂、硝化綿系樹脂、及びポリ塩化ビニリデン系樹脂から選ばれる少なくとも一種を含有する層であることを特徴とする［１］に記載のラベル。
［３］透湿度が１０００ｇ／ｍ２・２４ｈ以下であることを特徴とする［１］又は［２］に記載のラベル。
［４］前記防湿層の総塗工量が、１．０ｇ／ｍ２以上、７．０ｇ／ｍ２以下であることを特徴とする［１］〜［３］のいずれか１項に記載のラベル。
【発明の効果】
【００１０】
この発明にかかるラベルは、基材層としてセロファンを用いるので、生分解性を有し、環境下においても、容易に分解され、環境負荷を低減できる。
また、基材層が外部と接しないように防湿層が配されるので、結露等が生じても、基材層が水分と接触するのを防止し、基材層の膨潤によるしわの発生や、基材層と印刷層との間の層間剥離が生じるのを抑制できる。
さらに、基材層と防湿層との間に接着層を設けるので、基材層と防湿層との密着性を向上させることができ、層間剥離を更に抑制できる。
【図面の簡単な説明】
【００１１】
【図１】この発明にかかるラベルの例を示す断面図
【発明を実施するための形態】
【００１２】
以下、この発明について実施形態を挙げて説明する。
この発明は、基材層の両面に接着層を介して防湿層を有することを特徴とするラベルにかかる発明である。
【００１３】
この発明にかかるラベルの例として、図１に示すラベルをあげることができる。図１に示すラベル１０は、基材層１の外気側の面に接着層２を介して防湿層３が設けられる。また、基材層１の容器側の面に接着層２を介して、印刷層４、及び防湿層３が設けられる。
前記印刷層４は、図１では、基材層１の容器側の接着層２と防湿層３との間に形成されるが、必ずしもこの位置に限定されるものではなく、例えば、基材層１の外気側の接着層２と防湿層３との間に形成されてもよい。
【００１４】
［基材層］
前記基材層１は、セロファンから構成される。セロファンは、セルロースをアルカリ存在下、二硫化炭素と反応させてビスコースを得、次いで、中和してセルロースに再生させたものである。前記基材層１に使用されるセロファンとしては、普通セロファンとして製造されている、フィルム形状のものをそのまま用いることができる。
【００１５】
［防湿層］
前記防湿層３は、結露等の水分が基材層１に接触するのを防止するための層である。このため、この防湿層３は、最外層に配されるのがより好ましい。この防湿層３としては、ポリアミド系樹脂、硝化綿系樹脂、ポリ塩化ビニル系樹脂、ポリ塩化ビリニデン系樹脂、ポリ酢酸ビニル系樹脂、アクリル系樹脂、ウレタン系樹脂、シェラック等があげられる。
【００１６】
前記硝化綿系樹脂とは、硝化綿（ニトロセルロース）、又はこれと他の樹脂との混合樹脂をいう。ポリ塩化ビニル系樹脂としてはポリ塩化ビニル等があげられ、ポリ塩化ビリニデン系樹脂としては、ポリ塩化ビニリデン等があげられ、ポリ酢酸ビニル系樹脂としては、ポリビニルアルコール、ポリ酢酸ビニル等があげられる。
これらの中でも、ポリアミド系樹脂、硝化綿系樹脂、ポリ塩化ビニリデン系樹脂等が好ましい。
【００１７】
本発明にかかるラベルに設けられる前記防湿層３の総塗工量は、１．０ｇ／ｍ２以上がよく、１．５ｇ／ｍ２以上が好ましく、２．０ｇ／ｍ２以上がより好ましい。１．０ｇ／ｍ２より少ないと、十分な防湿性を付与できないおそれがある。一方、総塗工量の上限は、７．０ｇ／ｍ２がよく、６．５ｇ／ｍ２が好ましく、５．０ｇ／ｍ２がより好ましい。７．０ｇ／ｍ２より多いと、使用する材質に生分解性でないものがあり、生分解性を十分に担保できないおそれがある。
【００１８】
また、本発明にかかるラベルに設けられる前記防湿層３は、前記の通り、少なくとも２層設けられるが、そのうち１層の塗工量は、０．５ｇ／ｍ２以上がよく、０．８ｇ／ｍ２以上が好ましく、１．０ｇ／ｍ２以上がより好ましい。０．５ｇ／ｍ２より少ないと、十分な防湿性を付与できないおそれがある。一方、その１層の塗工量の上限は、５．０ｇ／ｍ２がよく、４．５ｇ／ｍ２が好ましく、４．０ｇ／ｍ２がより好ましい。５．０ｇ／ｍ２より多いと、使用する材質に生分解性でないものがあり、生分解性を十分に担保できないおそれがある。従って、残りの層の塗工量は、前記した総塗工量及び前記１層の塗工量の両方の条件を満たす量となる。
【００１９】
前記の個々の防湿層の透湿度は、２０００ｇ／ｍ２・２４ｈ以下がよく、１５００ｇ／ｍ２・２４ｈ以下が好ましく、１０００ｇ／ｍ２・２４ｈ以下がより好ましい。２０００ｇ／ｍ２・２４ｈより大きいと、結露等でラベルに付着した水分が層の内側に染み込み、基材層１に水分が接触して膨潤し、ラベルにしわが生じたり、基材層１と他の層の間で層間剥離が生じたりするおそれがある。
【００２０】
［接着層］
前記接着層２は、前記基材層１が前記防湿層３や前記印刷層４から剥離するのを抑制するために設けられる層である。
このような接着層２を構成する成分としては、接着層２の両面に配される層（例えば、図１においては、基材層１及び防湿層３や、基材層１及び印刷層４）を構成する成分に考慮し、両層への接着能を生じさせたり、接着性をより高めさせたりする成分、例えば、アンカー剤、プライマー剤、接着剤等が適宜使用される。
【００２１】
この接着層２を構成する成分の塗工量は、それぞれの接着層において、０．２ｇ／ｍ２以上がよく、０．３ｇ／ｍ２以上が好ましく、０．５ｇ／ｍ２以上がより好ましい。０．２ｇ／ｍ２より少ないと、十分な接着性能を付与できないおそれがある。一方、塗工量の上限は、１．０ｇ／ｍ２がよく、０．９ｇ／ｍ２が好ましく、０．８ｇ／ｍ２がより好ましい。１．０ｇ／ｍ２より多いと、使用する材質が生分解性でない場合が通常であるため、生分解性を十分に担保できないおそれがある。
【００２２】
［印刷層］
前記印刷層４は、本願発明にかかるラベルを装着する容器の内容を表示するための層で、ラベル印刷用インク組成物を用いて、好ましくはグラビア印刷機またはフレキソ印刷機などを用いて設けることができる。
【００２３】
前記ラベル印刷用インク組成物は、着色剤、バインダー樹脂、溶剤等からなる組成物である。
この着色剤としては、印刷インクの分野で一般的に用いられている各種の無機顔料、有機顔料等の顔料を用いることができる。
無機顔料の具体例としては、酸化チタン、アンチモン白、硫化亜鉛、ベンガラ、アンチモンレッド、カドミウムイエロー、コバルトブルー、紺青、群青、カーボンブラック、チタンブラック、黒鉛、アルミニウムパウダー、ブロンズパウダーなどの有色顔料、炭酸カルシウム、カオリン、クレー、硫酸バリウム、水酸化アルミニウム、タルクなどの体質顔料、有機顔料としては、溶性アゾ顔料、不溶性アゾ顔料、アゾレーキ顔料、縮合アゾ顔料、銅フタロシアニン顔料、縮合多環顔料などを挙げることができる。
【００２４】
前記バインダー樹脂としては、ポリアミド樹脂、アクリル系樹脂、ウレタン系樹脂等を用いることができる。また、前記溶剤としては、前記バインダー樹脂の溶解性や乾燥性等を考慮して選択することができる。
【００２５】
前記ラベル印刷用インク組成物には、前記の材料以外に、粘着性樹脂、可塑剤、ワックス類、顔料分散剤、帯電防止剤、離型剤、硬化剤、キレート剤などの各種の添加剤を用いることができる。
【００２６】
この印刷層４は、防湿層３の内側に配されると、防湿層３が保護層の役割を果たすこととなり、より好ましい。
【００２７】
［ラベルの製造］
本願の発明に係るラベルは、一般的な方法で製造できる。
例えば、図１に示すラベル１０の製造方法としては、基材層１の一方の面（外表面側）に接着層２を塗工等によって形成し、次いで、防湿層３を塗工等によって形成する。また、基材層１の他方の面（容器側）に接着層２を塗工等によって形成し、次いで、印刷層４を形成し、そして、防湿層３を塗工等によって形成する。これらによって、ラベルを製造することができる。なお、基材層１の両面の塗工等は、別々に行ってもよく、同時に行ってもよい。さらに、基材層１の両面の塗工等を交互に行ってもよい。
【００２８】
［ラベルの特性］
この発明にかかるラベルは、基材層１に水分が接触するのを防ぐ必要がある。このため、この発明にかかるラベルの透湿度は、１０００ｇ／ｍ２・２４ｈ以下がよく、８００ｇ／ｍ２・２４ｈ以下が好ましく、５００ｇ／ｍ２・２４ｈ以下がより好ましい。１０００ｇ／ｍ２・２４ｈより大きいと、ラベル表面での結露によるシワが発生し、外観が悪くなるという問題点が生じるおそれがある。
【００２９】
［ラベルの容器への装着］
この発明にかかるラベルは、容器に装着して使用される。これについて、図１に示すラベル１０を用いて説明する。
容器の側壁部の一部を覆う場合は、ラベル１０を所定の大きさに切断し、前記ラベル１０の一方の面であって、容器に接触させる側の面（以下、単に「接触面」と称する。）、具体的に図１においては、基材層１から見て印刷層４を形成した側の面に接着剤（又は粘着剤）を塗工し、これを容器の側壁部の一部に貼着することにより、行うことができる。
【００３０】
容器の側壁部の全周を覆う場合、前記ラベル１０として容器１つ分の側壁部全周の長さに合わせて切断したラベルを用いて覆う方法や、ロール状のラベル（ロールラベル）を用いて覆う方法があげられる。前者は、接触面の両方の側端部に接着剤（又は粘着剤）を塗工した前記ラベルのうち、一方の側端部を容器側壁部に貼り付け、次いで、前記ラベル１０を容器の側壁部に巻き付け、そして、容器側壁部に貼り付けられた前記ラベルの一方の側端部の上に、他方の側端部を貼り付けることにより、前記ラベル１０を容器側壁部を覆うように装着することができる。また、後者は、前記ロールラベルの接触面の一方の側端部に接着剤（又は粘着剤）を塗工し、この側端部を容器側壁部に貼り付け、次いで、前記ロールラベルを容器の側壁部に巻き付け、そして、容器側壁部に貼り付けられた前記ロールラベルの一方の側端部の上に、ロールラベルが重なるように、前記ラベルを切断すると共に、切断されたラベルの接触面の側端部に接着剤（又は粘着剤）を塗工し、この側端部を前記ラベルの一方の側端部の上に貼り付ける。これにより、前記ラベルを容器側壁部を覆うように装着することができる。
【００３１】
［ラベルの用途］
この発明にかかるラベルは、上記の通り、基材層が水分と接触するのを防止するので、結露等により水分がラベルに接触しても、ラベルにしわが発生したり、基材層と印刷層との間の層間剥離が生じたりするのを抑制できる。この観点から、冷凍や冷蔵で輸送や保管をすることがあり得る、飲料や食品等の容器、例えば、ボトル、ビン、ケース等のラベルとして有効に用いることができる。
【実施例】
【００３２】
この発明を実施した実施例を具体的に挙げて説明する。まず、使用した材料及び測定方法について説明する。
【００３３】
＜原材料＞
［基材層］
・普通セロファン…  レンゴー（株）製：ＰＴ  ＃４００（ｔ＝２７μｍ）（以下、「ＰＴ＃４００」と称する。）
［接着層］
・アンカー剤…東洋モートン（株）製：アンカー剤  ＡＤ−３３５ＡＥ（以下、「ＡＤ３３５ＡＥ」と称する。）
・プライマー剤…大日精化工業（株）製：プライマー剤  ＣＳＵＰ（ＮＳ−１）メヂウム（以下、「ＣＳＵＰ」と称する。）
【００３４】
［印刷層］
・ウレタン系有色塗料…サカタインクス(株)製：ウレタン系有色塗料 ベルカラー（以下、「ベルカラー」と称する。）
【００３５】
［防湿層］
・ポリアミド系無色透明塗料…サカタインクス（株）製：ポリアミド系無色透明塗料  ＮＴ−２０００、傷防止ニス  ＲＥ−６００（以下、「ポリアミド無」と称する。）
・硝化綿系無色透明塗料…サカタインクス（株）製：硝化綿系無色透明塗料  ＸＧＳ−４５１０ＯＰニス  改２（以下、「硝化綿」と称する。）
【００３６】
・ポリアミド系白色塗料…サカタインクス（株）製：ポリアミド系白色塗料  ＮＴ−２０００  白１１５（以下、「ポリアミド白１」と称する。）
・ポリアミド系白色塗料…東洋インキ（株）製：ポリアミド系白色塗料  ＰＡＮＮＥＣＯ  白（以下、「ポリアミド白２」と称する。）
【００３７】
・ポリ塩化ビリニデン系透明塗料…旭化成（株）製：ポリ塩化ビリニデン系透明塗料  Ｌ５０９（以下、「ＰＶＤＣ」と称する。）
・ウレタン系白色塗料…サカタインクス（株）製：ウレタン系白色塗料  ＸＧＳ−５８０４  白１３０  ＮＴ  （以下、「ウレタン」と称する。）
【００３８】
＜評価方法＞
［外観、防湿層密着性、インク密着性］
ラベルをペットボトルに巻き、５℃環境下に３時間放置後、３５℃・８０％ＲＨ環境下に３０分放置した後に下記の項目を確認した。
【００３９】
（外観）
ラベルへのシワ発生を目視にて確認した。シワ発生がなければ「○」、ラベルの一部にシワ発生があれば「△」、ラベル全体にシワがあれば「×」とした。
【００４０】
（防湿層密着性）
ラベルの上にセロファンテープを貼りつけ、指で５回圧着した。圧着後にセロファンテープを剥がし、セロファンテープに防湿層が付着しなかったら「○」、セロファンテープに貼りつけ面積の２０％以下で防湿層が付着したら「△」、セロファンテープに貼りつけ面積の２１％以上で防湿層が付着したら「×」とした。
【００４１】
（インク密着性）
ラベルの製造工程において、ラベルの容器側のセロファン基材層、または接着層上にハンドプルファーで汎用インク（サカタインクス（株）製：ベルカラー）を塗工・乾燥後、インク層上に各種防湿層を塗工した。容器側の防湿層上にセロファンテープを貼りつけ、指で５回圧着した。
圧着後にセロファンテープを剥がし、セロファンテープにインクが付着しなかったら「○」、セロファンテープに貼りつけ面積の２０％以下でインクが付着したら「△」、セロファンテープに貼りつけ面積の２１％以上でインクが付着したら「×」とした。
【００４２】
［生分解性］
ラベルを構成する全層の合計質量に対する基材層（セロファン）の質量の比率で評価した。比率が９１％以上のものを「５」、９０％以下８１％以上のものを「４」、８０％以下７１％以上のものを「３」、７０％以下６１％以上のものを「２」、６０％以下のものを「１」とした。
【００４３】
（実施例１〜１５、比較例１〜５）
基材層の両面に、表１、２、３に示す各成分を表１、２、３に示す塗工量を塗工し、ラベルを作成した。
得られたラベルを用いて、各評価を行った。その結果を表１、２、３に示す。
【００４４】
【表１】
2020140164.tif 000003
【００４５】
【表２】
2020140164.tif 000004
【００４６】
【表３】
2020140164.tif 000005
【符号の説明】
【００４７】
１  基材層
２  接着層
３  防湿層
４  印刷層
１０  ラベル
【図１】
2020140164.tif 000006